СПОСОБ ИЗГОТОВЛЕНИЯ МОДИФИКАТОРА ДЛЯ ЛИТЕЙНЫХ АЛЮМИНИЕВЫХ СПЛАВОВ В ВИДЕ ПРУТКА С ЗАПРЕССОВАННЫМ РАССЫПЧАТЫМ МОДИФИКАТОРОМ НА ОСНОВЕ НАНОУГЛЕРОДА
METHOD OF MANUFACTURING A MODIFICATOR FOR FOUNDRY ALUMINIUM ALLOYS IN THE TYPE OF A ROLL WITH A PRESSURE FILLED MODIFICATOR BASED ON NANOUGLEROD

Изобретение относится к литейному производству к области металлургии, в частности к модифицированию литейных алюминиевых сплавов. Способ позволяет получать пруток с модификатором для модифицирования алюминиевых сплавов и алюминиево-кремниевых сплавов.
Известен «Способ изготовления модификатора для доэвтектических алюминиево-кремниевых сплавов» [Патент CN 101538666 А, C22C 1/00] в графитовый тигель, нагретый в электрической печи сопротивления до 450-550°C, загружается чушковый алюминий. Затем насыпается слой сухого покровного агента, содержащего, вес.%: 50% NaCl и 50% KCl, производится нагрев до 760-800°C, после чего в расплавленный алюминий вводятся поочередно чушка сурьмы, вес составляет 5-15% от веса всего модификатора, чушка иттрия, вес составляет 1-2% от веса всего модификатора, и чушка магния, вес составляет 1-2% от веса всего модификатора. После чего жидкий металл выдерживается при этой температуре 20-30 минут; затем его перемешивают графитовым прутком высокой чистоты, затем в течение 2-5 мин вводят аргон из положения на 8-15 мм от донной части жидкого металла при скорости потока 8-20 мл/сек; очищают металл и заливают его в металлическую форму, где он охлаждается до комнатной температуры.
Недостатки способа
1) Длительный процесс получения модификатора.
2) Высокая температура плавления иттрия (+1528°C).
3) Невозможность точного соблюдения расстояния ввода аргона.
4) Применение флюса 50% NaCl и 50% KCl негативно сказывается на тигель.
Известен способ [Патент №2475334 C22C 1/06, B22F 3/20, C22C 21/04 д.п. 20.02.2013]. Способ заключается в следующем. Модификатор в виде прутка получают путем смешивания алюминиевого порошка с размерами частиц 0,5-0,7 мм и ультрадисперсного порошка нитрида титана TiN со средним размером частиц порядка 40 нанометров в планетарной мельнице в течение 5 минут при 400 об/мин и прессования полученной композиции в пруток. Способ позволяет получать пруток для модифицирования с повышенным содержанием ультрадисперсного порошка нитрида титана.
Недостатками способа являются технологическая сложность получения модификатора. При использовании планетарной мельницы полученные частицы будут иметь разный диаметр, область применения ограничена только доэвтектическими силуминами.
Технический результат выражается тем, что при модифицировании алюминиевым прутком происходит лучшее усвоение модификатора сплавом, тем самым - повышение механических и эксплуатационных характеристик отливок, изготавливаемых из этих сплавов, за счет уменьшения размеров дендритов алюминия, α-твердого раствора, эвтектики и первичных кристаллов кремния.
Технический результат достигается тем, в способе получения модификатора для алюминиевых сплавов и алюминиево-кремниевых сплавов, включающем расплавку алюминиевого сплава, нагрев до температуры модифицирования, введение алюминиевого прутка с модификатором при температуре модифицирования, перемешивание и выдержку сплава, при этом алюминиевый пруток изготавливают при раскатке алюминиевой пластины до толщины 02-0,3 мм, с последующей рекристаллизацией при температуре 200-300°C, наносят модификатор на алюминиевую ленту с последующей запрессовкой.
Изобретение поясняется рисунками.
Фиг. 1 - Алюминиевые прутки.
Фиг. 2 - Слитый сплав в остаточную чашу.
Фиг. 3 - Расплав необработанный - эталонный образец.
Фиг. 4 - Расплав модифицированный.
Способ осуществляется следующим образом.
1) Алюминиевую полоску пропускают через вальцы до толщины пластины 0,2-0,3 мм, получают алюминиевую ленту.
2) Алюминиевую ленту рекристаллизуют при температуре 200-300°C.
3) На алюминиевую ленту насыпаюет нужное количество модификатора.
4) Запрессовываютм ленту с модификатором.
5) Получают алюминиевый стержень с модификатором внутри.
Отличительной особенностью применения данного способа является то, что при вводе алюминиевого прутка вглубь расплава модификатор не всплывает на поверхность расплава, а находится внутри расплава, под зеркалом расплава, после расплавления алюминиевого прутка модификатор попадает в расплав и взаимодействует с ним.
Экспериментальные работы получения алюминиевого и алюминиево-кремниевых сплавов показали, что при вводе модификатора на основе наноуглерода с использованием алюминиевого прутка наблюдается:
1) Расплав не выталкивает рассыпчатый модификатор на поверхность расплава,
2) Не наблюдаются остатки модификатора после слития расплава в остаточную чашу,
3) При металлографическом анализе наблюдается измельчение α-твердого раствора, эвтектики и измельчение первичных кристаллов кремния в заэвтектическтом силумине.
В качестве примера можно привести структуру заэвтектического алюминиево-кремниевого сплава АК18, полученного при вводе модификатора с помощью алюминиевого прутка (фиг. 1). После ввода прутка в спав наблюдается (фиг. 4) измельчение структурных составляющих (первичных кристаллов кремния, эвтектики и α-твердого раствора). Измельчение составило более чем в 1-1,5 раза, по сравнению с эталонным образцом (фиг. 3). После слития расплава в остаточную чашу не наблюдается модификатор в свободном состоянии (фиг. 2).
Применение способа ввода модификатора в алюминиевом прутке приводит к усвояемости всего объема модификатора в сплаве. В результате наблюдается модифицирующий эффект как на чистых алюминиевых сплавах, так и на всех группах алюминиево-кремниевых сплавов (силуминах).